(57)【要約】      （修正有）【課題】電解液の耐電圧を向上し得、リチウムイオン二次電池の電解液にも適用可能な新たな電解液用添加剤を提供する。【解決手段】式（１）で表される、トリアルキルシリル基を分子中に有する中性化合物からなる電解液用添加剤。2019133895.tif 000019式中、Ｒ１及びＲ２は、炭素数１〜８のアルキル基を表し、Ａは、炭素数１〜１０のアルキレン基を表し、Ｘは、単結合、メチレン基等を表す。【選択図】なし【特許請求の範囲】
【請求項１】
式（１）で表される、トリアルキルシリル基を分子中に有する中性化合物からなる電解液用添加剤。
【化１】
2019133895.tif 000014
〔式中、Ｒ1は、互いに独立して炭素数１〜８のアルキル基を表し、Ｒ2は、互いに独立して炭素数１〜８のアルキル基を表し、Ａは、炭素数１〜１０のアルキレン基を表し、Ｘは、単結合、メチレン基および下記式（２）〜（４）で表されるいずれかの連結基から選ばれる１種を表し、ｍは、１〜３の整数を、ｎは、０〜２の整数を表すが、ｍ＋ｎは、Ｘが単結合、メチレン基、下記式（２）で表される連結基または下記式（３）で表される連結基の場合は２であり、Ｘが下記式（４）で表される連結基の場合は３である。
【化２】
2019133895.tif 000015
（式（３）中、Ｒ3は、炭素数１〜８のアルキル基を表す。）〕
【請求項２】
前記ｍが、２または３であり、前記ｎが、０である請求項１記載の電解液用添加剤。
【請求項３】
前記Ｒ1が、全てメチル基である請求項１または２記載の電解液用添加剤。
【請求項４】
前記Ａが、炭素数２〜５のアルキレン基である請求項１〜３のいずれか１項記載の電解液用添加剤。
【請求項５】
下記式（１Ａ）〜（１Ｄ）で表されるいずれかの化合物からなる請求項１記載の電解液用添加剤。
【化３】
2019133895.tif 000016
（式中、Ｍｅは、メチル基を意味する。）
【請求項６】
電解液の耐電圧向上剤である請求項１〜５のいずれか１項記載の電解液用添加剤。
【請求項７】
電解液用溶媒である請求項１〜５のいずれか１項記載の電解液用添加剤。
【請求項８】
請求項１〜７のいずれか１項記載の電解液用添加剤と、有機溶媒と、電解質塩とを含む電解液。
【請求項９】
前記有機溶媒が、カーボネート類を含む請求項８記載の電解液。
【請求項１０】
前記有機溶媒が、２種以上のカーボネート類を含む請求項９記載の電解液。
【請求項１１】
請求項１〜７のいずれか１項記載の電解液用添加剤と、電解質塩とを含み、有機溶媒を含まない電解液。
【請求項１２】
請求項８〜１１のいずれか１項記載の電解液を用いて構成される蓄電デバイス。
【請求項１３】
請求項１〜７のいずれか１項記載の電解液用添加剤を用いて構成される蓄電デバイス。
【請求項１４】
二次電池または電気二重層キャパシタである請求項１２または１３記載の蓄電デバイス。
【請求項１５】
請求項１〜７のいずれか１項記載の電解液用添加剤を、溶媒および電解質塩を含む電解液に加え、電解液の耐電圧を向上させる方法。
【請求項１６】
下記式（１Ｂ）で表される化合物。
【化４】
2019133895.tif 000017
（式中、Ｍｅは、メチル基を意味する。）
【請求項１７】
下記式（１Ｄ）で表される化合物。
【化５】
2019133895.tif 000018
（式中、Ｍｅは、メチル基を意味する。）
【発明の詳細な説明】
【技術分野】
【０００１】
本発明は、電解液用添加剤に関し、さらに詳述すると、トリアルキルシリル基を有する中性分子からなる電解液用添加剤に関する。
【背景技術】
【０００２】
近年、デジタルカメラ、スマートフォン、タブレット機器などの携帯電子機器の普及がめざましく、これに伴って、それらの機器の電源として用いられる、充電により繰り返し使用できる二次電池等の蓄電デバイスの需要が大きく伸びるとともに、その高容量化、高エネルギー密度化の要望がますます高まりつつある。
これらの蓄電デバイスでは、一般に、非プロトン性の有機溶媒に、イオン導電性塩を溶解させた溶液が電解液として使用されている。
【０００３】
ところで、高電圧作動を目指す蓄電デバイスでは、電解液の耐電圧がデバイスの上限電位を決める要因となるが、高電圧下では、電解液を構成する有機溶媒やイオン導電性塩が高電圧にさらされ、電極表面で電気的に分解される場合があり、より耐電圧性に優れた電解液が求められる。
この電解液の耐電圧を向上する技術として、電解液中に各種添加剤を加える手法が報告されている（例えば、特許文献１〜４参照）が、耐電圧向上効果や内部抵抗上昇抑制という点でさらなる改良の余地がある。
また、イオン液体は耐電圧が高いことが知られているものの、一般的な有機溶媒と比較して低温から常温域でのイオン導電性という点で問題があり、低温で高電圧作動するデバイスには不向きである。
【０００４】
これらの点に鑑み、本出願人は、ケイ素含有スルホン酸アニオンを有する化合物を、既存の電解液に添加することで、電解液の耐電圧が向上し、この電解液を用いることで、寿命性能の良好な二次電池やキャパシタ等の蓄電デバイスが得られることを既に報告している（特許文献５）。
しかし、特許文献５に記載されたケイ素含有スルホン酸アニオンを有する化合物は、ＬｉＰＦ6系の電解質を含む電解液に添加すると、速やかにＰＦ6アニオンと塩交換を起こし、使用する電解液溶媒に難溶性のＬｉ塩に変換されて析出する場合があることから、リチウムイオン電池の電解液への適用は困難な場合があった。
【先行技術文献】
【特許文献】
【０００５】
【特許文献１】特開２０００−１２３８６７号公報
【特許文献２】特開２００７−１６５１２５号公報
【特許文献３】特開２０１０−２０５８７０号公報
【特許文献４】特開２０１２−０３８９００号公報
【特許文献５】特開２０１７−６２９５５号公報
【発明の概要】
【発明が解決しようとする課題】
【０００６】
本発明は、このような事情に鑑みてなされたものであり、電解液の耐電圧を向上し得、リチウムイオン二次電池の電解液にも適用可能な新たな電解液用添加剤を提供することを目的とする。
【課題を解決するための手段】
【０００７】
本発明者は、上記目的を達成するために鋭意検討を重ねた結果、少なくとも１つのトリアルキルシリル基を分子中に有する所定の中性分子を、既存の電解液に添加したり、電解液そのものとして用いたりすることで、耐電圧が向上することを見出し、本発明を完成した。
【０００８】
すなわち、本発明は、
１．  式（１）で表される、トリアルキルシリル基を分子中に有する中性化合物からなる電解液用添加剤、
【化１】
2019133895.tif 000002
〔式中、Ｒ1は、互いに独立して炭素数１〜８のアルキル基を表し、Ｒ2は、互いに独立して炭素数１〜８のアルキル基を表し、Ａは、炭素数１〜１０のアルキレン基を表し、Ｘは、単結合、メチレン基および下記式（２）〜（４）で表されるいずれかの連結基から選ばれる１種を表し、ｍは、１〜３の整数を、ｎは、０〜２の整数を表すが、ｍ＋ｎは、Ｘが単結合、メチレン基、下記式（２）で表される連結基または下記式（３）で表される連結基の場合は２であり、Ｘが下記式（４）で表される連結基の場合は３である。
【化２】
2019133895.tif 000003
（式（３）中、Ｒ3は、炭素数１〜８のアルキル基を表す。）〕
２．  前記ｍが、２または３であり、前記ｎが、０である１の電解液用添加剤、
３．  前記Ｒ1が、全てメチル基である１または２の電解液用添加剤、
４．  前記Ａが、炭素数２〜５のアルキレン基である１〜３のいずれかの電解液用添加剤、
５．  下記式（１Ａ）〜（１Ｄ）で表されるいずれかの化合物からなる１の電解液用添加剤、
【化３】
2019133895.tif 000004
（式中、Ｍｅは、メチル基を意味する。）
６．  電解液の耐電圧向上剤である１〜５のいずれかの電解液用添加剤、
７．  電解液用溶媒である１〜５のいずれかの電解液用添加剤、
８．  １〜７のいずれかの電解液用添加剤と、有機溶媒と、電解質塩とを含む電解液、
９．  前記有機溶媒が、カーボネート類を含む８の電解液、
１０．  前記有機溶媒が、２種以上のカーボネート類を含む９の電解液、
１１．  １〜７のいずれか１項記載の電解液用添加剤と、電解質塩とを含み、有機溶媒を含まない電解液、
１２．  ８〜１１のいずれかの電解液を用いて構成される蓄電デバイス、
１３．  １〜７のいずれかの電解液用添加剤を用いて構成される蓄電デバイス、
１４．  二次電池または電気二重層キャパシタである１２または１３の蓄電デバイス、
１５．  １〜７のいずれかの電解液用添加剤を、溶媒および電解質塩を含む電解液に加え、電解液の耐電圧を向上させる方法、
１６．  下記式（１Ｂ）で表される化合物、
【化４】
2019133895.tif 000005
（式中、Ｍｅは、メチル基を意味する。）
１７．  下記式（１Ｄ）で表される化合物
【化５】
2019133895.tif 000006
（式中、Ｍｅは、メチル基を意味する。）
を提供する。
【発明の効果】
【０００９】
本発明のトリアルキルシリル基を分子中に有する中性化合物を既存の電解液に添加したり、電解液として用いたりすることで、耐電圧を向上させることができる。
この化合物は、イオン性ではないため、電解質と塩交換を起こして析出することがなく、金属イオン電池系でも問題なく使用できる。
本発明の電解液用添加剤を含む電解液を備えて構成された蓄電デバイスは、作動上限電圧が上昇し、高電圧化、高容量密度化を図ることができる。
【図面の簡単な説明】
【００１０】
【図１】合成例１で得られた化合物（１Ｂ）の1Ｈ−ＮＭＲスペクトル図である。
【図２】合成例２で得られた化合物（１Ｄ）の1Ｈ−ＮＭＲスペクトル図である。
【図３】実施例１〜４および比較例１のサイクリックボルタンメトリー測定結果（酸化側）を示す図である。
【図４】実施例２〜４および比較例１のサイクリックボルタンメトリー測定結果（還元側）を示す図である。
【発明を実施するための形態】
【００１１】
以下、本発明についてさらに詳しく説明する。
本発明に係る電解液用添加剤は、式（１）で表される、トリアルキルシリル基を分子中に有する中性化合物からなる。
【００１２】
【化６】
2019133895.tif 000007
【００１３】
式（１）において、Ｒ1は、互いに独立して炭素数１〜８のアルキル基を表し、Ｒ2は、互いに独立して炭素数１〜８のアルキル基を表す。
炭素数１〜８のアルキル基としては、直鎖、分岐、環状のいずれでもよく、例えば、メチル、エチル、ｎ−プロピル、ｉ−プロピル、ｃ−プロピル、ｎ−ブチル、ｉ−ブチル、ｓ−ブチル、ｔ−ブチル、ｃ−ブチル、ｎ−ペンチル、ｃ−ペンチル、ｎ−ヘキシル、ｃ−ヘキシル、ｎ−ヘプチル、ｎ−オクチル、２−エチルヘキシル基等が挙げられる。
中でも、Ｒ1およびＲ2としては、炭素数１〜４のアルキル基が好ましく、炭素数１〜３のアルキル基がより好ましく、メチル基がより一層好ましい。
【００１４】
Ａは、炭素数１〜１０のアルキレン基を表す。
炭素数１〜１０のアルキレン基としては、直鎖、分岐、環状のいずれでもよく、例えば、メチレン、エチレン、プロピレン、トリメチレン、テトラメチレン、ペンタメチレン、ヘキサメチレン、ヘプタメチレン、オクタメチレン、ノナメチレン、デカメチレン基等が挙げられる。
中でも、Ａとしては、炭素数２〜５のアルキレン基が好ましく、エチレン、トリメチレン、テトラメチレン基がより好ましく、エチレン、トリメチレン基がより一層好ましい。
【００１５】
Ｘは、単結合、メチレン基および下記式（２）〜（４）で表されるいずれかの連結基から選ばれる１種を表す。
【００１６】
【化７】
2019133895.tif 000008
【００１７】
式（３）のＲ3は、炭素数１〜８のアルキル基を表し、その具体例としては、上記Ｒ1で例示した基と同様のものが挙げられる。
中でも、Ｒ3としては、炭素数１〜４のアルキル基が好ましく、メチル基がより好ましい。
【００１８】
式（１）におけるｍは、１〜３の整数を、ｎは、０〜２の整数を表すが、ｍ＋ｎは、Ｘが単結合、メチレン基、上記式（２）で表される連結基または上記式（３）で表される連結基の場合は２であり、Ｘが上記式（４）で表される連結基の場合は３である。
特に、ｍが、２または３であり、ｎが、０である化合物が好ましい。
【００１９】
式（１）で表される化合物の具体例としては、下記式（１Ａ）〜（１Ｄ）で表されるものが挙げられるが、これらに限定されるものではない。
【００２０】
【化８】
2019133895.tif 000009
（式中、Ｍｅは、メチル基を意味する。）
【００２１】
上述した各種トリアルキルシリル基を分子中に有する中性化合物は、公知の方法で合成できる。
例えば、化合物（１Ｂ）は、１，１’−カルボニルジイミダゾールと３−トリメチルシリル−１−プロパノールとを反応させる等の方法で合成することができる。
また、化合物（１Ｄ）は、メチルホスホン酸ジクロリドと３−トリメチルシリル−１−プロパノールとを、ジイソプロピルエチルアミン等の塩基の存在下で反応させる等の方法で合成することができる。
なお、化合物（１Ａ）および化合物（１Ｃ）はいずれも公知物質であり、化合物（１Ａ）は、例えば、文献M. Philipp et al.,Electrochimica Acta 173 (2015) 687記載の方法等で合成することができ、化合物（１Ｃ）は、例えば、新実験化学講座１２  有機金属化学  丸善株式会社  昭和５１年３月２０日発行  ３４０ページ記載の方法等で合成することができる。
【００２２】
本発明の電解液用添加剤は、有機溶媒と、電解質塩とを含む電解液に添加して用いることができる。
有機溶媒としては、従来、電解液用溶媒として用いられている各種有機溶媒から適宜選択して用いることができ、その具体例としては、メタノール、エタノール等のアルコール類；ジブチルエーテル、１，２−ジメトキシエタン、１，２−エトキシメトキシエタン、メチルジグライム、メチルトリグライム、メチルテトラグライム、エチルグライム、エチルジグライム、ブチルジグライム、エチルセルソルブ、エチルカルビトール、ブチルセルソルブ、ブチルカルビトール等の鎖状エーテル類；テトラヒドロフラン、２−メチルテトラヒドロフラン、１，３−ジオキソラン、４，４−ジメチル−１，３−ジオキサン等の複素環式エーテル類；γ−ブチロラクトン、γ−バレロラクトン、δ−バレロラクトン、３−メチル−１，３−オキサゾリジン−２−オン、３−エチル−１，３−オキサゾリジン−２−オン等のラクトン類；Ｎ−メチルホルムアミド、Ｎ，Ｎ−ジメチルホルムアミド、Ｎ−メチルアセトアミド、Ｎ−メチルピロリジノン等のアミド類；ジエチルカーボネート、ジメチルカーボネート、エチルメチルカーボネート、プロピレンカーボネート、エチレンカーボネート、ブチレンカーボネート等のカーボネート類；１，３−ジメチル−２−イミダゾリジノン等のイミダゾリン類；アセトニトリル、プロピオニトリル等のニトリル類；アジポニトリル、グルタロニトリル等のジニトリル類；スルホラン、エチルメチルスルホン、エチル２−メトキシエチルスルホン等のスルホン類；メチルホスフェート、トリエチルホスフェート等のリン酸エステル類、およびこれらのフッ素置換体などが挙げられ、これらは単独で、または２種以上混合して用いることができる。
中でも、カーボネート類を含む有機溶媒が好ましく、２種以上のカーボネート類を含む有機溶媒がより一層好ましい。
【００２３】
一方、電解質塩は蓄電デバイスの種類に応じて適宜選択されるものであり、その具体例としては、リチウムテトラフルオロボレート、リチウムヘキサフルオロフォスフェート、リチウムビス（トリフルオロメタンスルホニル）アミド、リチウムビス（フルオロスルホニル）アミド、過塩素酸リチウム、酢酸リチウム、トリフルオロ酢酸リチウム、安息香酸リチウム、ｐ−トルエンスルホン酸リチウム、硝酸リチウム、臭化リチウム、ヨウ化リチウム等のリチウム塩；テトラメチルアンモニウムヘキサフルオロホスフェート、テトラエチルアンモニウムヘキサフルオロホスフェート、テトラプロピルアンモニウムヘキサフルオロホスフェート、メチルトリエチルアンモニウムヘキサフルオロホスフェート、テトラエチルアンモニウムテトラフルオロボレート、テトラエチルアンモニウムパークロレート等の４級アンモニウム塩；リチウムビス（トリフルオロメタンスルホニル）イミド、リチウムビス（フルオロスルホニル）イミドなどが挙げられる。
特に、本発明の電解液用添加剤は中性分子であるため、リチウムヘキサフルオロフォスフェートをはじめとするリチウム塩を電解質塩とする場合でも好適に用いることができる。
【００２４】
電解液中における電解質塩の濃度は特に限定されるものではなく、通常、０．５〜３ｍｏｌ／Ｌ程度であるが、０．８〜２ｍｏｌ／Ｌ程度が好ましく、０．９〜１．５ｍｏｌ／Ｌ程度がより好ましい。
【００２５】
電解液中における本発明の電解液用添加剤の添加量は、耐電圧向上効果が発揮される限り特に限定されるものではないが、効率的に耐電圧向上効果を発揮させることを考慮すると、電解液全体（１００質量％）中に、０．０１質量％以上が好ましく、０．０５質量％以上がより好ましく、０．１質量％以上がより一層好ましく、０．５質量％以上がさらに好ましい。
また、その上限は溶媒としても使用可能であることから特に限定されるものではない。
【００２６】
また、本発明の電解液用添加剤は、電解液用溶媒として用いることができる。
この場合、本発明の電解液用添加剤のみを電解液用溶媒として用いても、上述した各種電解液用溶媒と組み合わせて用いてもよい。電解液の耐電圧をより高めるという観点から、本発明の電解液用添加剤のみを電解液用溶媒として用いることが好ましいが、電解質塩の溶解性を勘案し、適宜他の電解液と混合しても良い。
【００２７】
本発明における蓄電デバイスとしては、特に限定されるものではなく、電気二重層キャパシタ、リチウムイオンキャパシタ、レドックスキャパシタ、リチウム二次電池、リチウムイオン二次電池、リチウム空気電池、プロトンポリマー電池等の各種蓄電デバイスが挙げられる。
本発明の蓄電デバイスは、上述した電解液用添加剤を含む電解液を備えるものであれば、特に限定されるものではなく、例えば、正極集電体およびその表面に形成された正極活物質層を有する正極と、負極集電体およびその表面に形成された負極活物質層を有する負極と、これら各極間に介在するセパレータとを備える一般的な二次電池や、正極（空気極）層と負極層、および各極間に配置された電解液層を有する空気電池において、本発明の電解液用添加剤を含む電解液を適用したもの、あるいは、一対の分極性電極と、これら電極間に介在するセパレータと、電解液とを備えて構成される電気二重層キャパシタにおいて、本発明の電解液用添加剤を含む電解液を適用したものなどが挙げられる。
【００２８】
上記二次電池を構成する各材料としては、従来公知のものから適宜選択して用いればよく、特に限定されるものではないが、その一例を挙げると次のとおりである。
正極集電体の具体例としては、アルミニウム箔、アルミニウム合金箔等が挙げられ、これらの発泡体や不織布状などの三次元多孔質体を集電体に用いることもできる。
正極活物質の具体例としては、リチウムを可逆的に担持可能である、活性炭、カーボンナノチューブ等の炭素質材料、オリビン型の結晶構造、層状岩塩型の結晶構造、またはスピネル型の結晶構造を有するリチウム酸化物等が挙げられる。活性炭原料としては、やしがら、フェノール樹脂、石油コークス等が挙げられ、また活性炭原料の賦活方法としては水蒸気賦活法、溶融アルカリ賦活法等が挙げられる。リチウム酸化物としては、一般式ＬｉＭＰＯ4（Ｍは、Ｆｅ（ＩＩ）、Ｍｎ（ＩＩ）、Ｃｏ（ＩＩ）、Ｎｉ（ＩＩ）の一以上）で表される複合酸化物、コバルト酸リチウム（ＬｉＣｏＯ2）、ＬｉＮｉＯ2、ＬｉＭｎＯ2、Ｌｉ2ＭｎＯ3、ＬｉＮｉ0.8Ｃｏ0.2Ｏ2等のＮｉＣｏ系などが挙げられる。
【００２９】
負極集電体の具体例としては、銅箔、銅合金箔、ニッケル箔、ニッケル合金箔、ステンレス箔、アルミニウム箔、アルミニウム合金箔等が挙げられる。
負極活物質の具体例としては、リチウムイオンを吸蔵・放出可能な物質であれば特に制限はないが、炭素質材料（黒鉛等）、ケイ素酸化物、ケイ素合金、錫酸化物、錫合金、リチウム単体やリチウム合金を形成することができる金属、例えば、アルミニウム、鉛、錫、インジウム、ビスマス、銀、バリウム、カルシウム、水銀、パラジウム、白金、テルル、亜鉛、ランタン等が挙げられる。これらは１種を単独で用いてもよく、２種以上のものを組み合わせて用いてもよい。炭素質材料またはリチウム複合酸化物が安全性の観点から好ましい。さらにＴｉ（チタン）、Ｌｉ（リチウム）またはＴｉおよびＬｉの双方を含有するもの（例えば、チタン酸リチウム等）が、高電流密度充放電特性の観点で好ましい。
【００３０】
また、上記正極活物質および負極活物質は、導電材とともに用いてもよい。
導電材としては、カーボンブラック、ケッチェンブラック、アセチレンブラック、カーボンウイスカー、炭素繊維、天然黒鉛、人造黒鉛、酸化チタン、酸化ルテニウム、アルミニウム、ニッケル等が挙げられる。
【００３１】
正極および負極活物質層は、以上で説明した活物質、バインダーポリマー、並びに必要に応じて導電材および溶媒を含む電極スラリーを、集電体上に塗布し、必要に応じて加熱下で乾燥して形成することができる。
バインダーポリマーとしては、公知の材料から適宜選択して用いることができ、例えば、ポリフッ化ビニリデン（ＰＶｄＦ）、ポリビニルピロリドン、ポリテトラフルオロエチレン、テトラフルオロエチレン−ヘキサフルオロプロピレン共重合体、フッ化ビニリデン−ヘキサフルオロプロピレン共重合体〔Ｐ（ＶＤＦ−ＨＦＰ）〕、フッ化ビニリデン−塩化３フッ化エチレン共重合体〔Ｐ（ＶＤＦ−ＣＴＦＥ）〕、ポリビニルアルコール、エチレン−プロピレン−ジエン三元共重合体、スチレン−ブタジエンゴム、カルボキシメチルセルロース（ＣＭＣ）等が挙げられる。
溶媒としては、バインダーポリマーの種類に応じて選定されるものであるが、一般的には、Ｎ−メチル−２−ピロリドンや水が用いられる。
なお、活物質層を形成した電極は、必要に応じてプレスしてもよい。
【００３２】
セパレータの具体例としては、ポリエチレン、ポリプロピレン等のポリオレフィン系セパレータ、ポリエチレンテレフタレート等のポリエステル系セパレータ、ポリアミド系セパレータ、ポリイミド系セパレータ、セルロース系セパレータ、ガラス繊維系セパレータなどが挙げられる。
【００３３】
また、上記電気二重層キャパシタを構成する各材料としても、従来公知のものから適宜選択して用いればよく、特に限定されるものではないが、その一例を挙げると次のとおりである。
一般的な分極性電極としては、炭素質材料とバインダーポリマーと必要に応じて導電材を含む組成物を集電体上に塗布したものが挙げられる。
炭素質材料としては、特に限定されるものではなく、従来公知の種々の炭素質材料が挙げられ、例えば、活性炭、グラファイト、グラフェン、カーボンナノチューブ、カーボンナノファイバー、カーボンナノホーン等が挙げられる。
正極集電体の具体例としては、アルミニウム箔、アルミニウム合金箔等が挙げられる。
負極集電体の具体例としては、銅箔、銅合金箔、ニッケル箔、ニッケル合金箔、ステンレス箔等が挙げられる。
その他、バインダーポリマー、導電材としては、二次電池で例示したものと同様のものが挙げられる。
また、上記組成物の調製時には溶媒を用いてもよい。この溶媒は、バインダーポリマーの種類に応じて選定されるものであるが、この場合も、Ｎ−メチル−２−ピロリドンや水が好適である。
セパレータの具体例としても、二次電池で例示したものと同様のものが挙げられる。
【００３４】
本発明の蓄電デバイスは、例えば、一対の電極間に、セパレータを介在させてなるデバイス構造体を積層、折畳、または捲回し、必要に応じてコイン型等に形成し、これを電池缶またはラミネートパック等の電池容器に収容した後、本発明の電解液用添加剤を含む電解液を充填し、電池缶であれば封缶して、一方、ラミネートパックであればヒートシール（熱溶着）して得ることができる。
【実施例】
【００３５】
以下、合成例、実施例および比較例を挙げて、本発明をより具体的に説明するが、本発明は下記の実施例に限定されるものではない。なお、使用した分析装置および条件は下記のとおりである。
［１］1Ｈ−ＮＭＲスペクトル
装置：日本電子（株）製  ＥＣＺ−４００Ｓ
［２］サイクリックボルタンメトリー
装置：北斗電工（株）製  電気化学測定装置ＨＳＶ−１００
定温恒温槽：エスペック(株)ＳＵ−２４１
測定条件：ドライ環境下、温度２５℃、作用極にグラッシーカーボン電極、対極に白金電極、参照極にＡｇ／ＡｇＮＯ3電極を用いて、掃引速度５ｍＶ／ｓｅｃで測定を行った。
【００３６】
［１］電解液用添加剤の合成
［合成例１］化合物（１Ｂ）の合成
【化９】
2019133895.tif 000010
【００３７】
ナス型フラスコに、１，１’−カルボニルジイミダゾール（東京化成工業（株）製）６．４９ｇを量り取り、フラスコを氷冷した。氷冷下、撹拌した状態で３−トリメチルシリル−１−プロパノール（シグマアルドリッチ社製）１１．６４ｇをゆっくりと滴下した。
滴下終了後、氷浴を外し、室温に戻った後にオイルバスで８０℃まで加熱し、この温度で２時間撹拌を続けた。オイルバスを外して室温に戻した後、ヘキサン（和光純薬工業（株）製）１００ｍｌを加え、分液ロートに移した。水１００ｍｌを加えて振盪、静置し、下層の水層を除去する洗浄作業を３回行った後、上層をエバポレータ、続いて真空ポンプを用いて溶媒留去して濃縮した。得られた反応混合物を展開溶媒ヘキサン：酢酸エチル（和光純薬工業（株）製）＝４：１（ｖ／ｖ）のシリカゲルカラムにかけて精製し、目的物である化合物（１Ｂ）１０．０６ｇを得た。化合物（１Ｂ）の1Ｈ−ＮＭＲチャート（溶媒：重クロロホルム）を図１に示す。
【００３８】
［合成例２］化合物（１Ｄ）の合成
【化１０】
2019133895.tif 000011
【００３９】
メチルホスホン酸ジクロリド（東京化成工業（株）製）７．６７ｇおよび１Ｈ−テトラゾール（和光純薬工業（株）製）０．３２ｇをトルエン（和光純薬工業（株）製）７０９ｍｌに溶解した。激しく撹拌しながら、３−トリメチルシリル−１−プロパノール１５．２０ｇとジイソプロピルエチルアミン（東京化成工業（株）製）１０．８６ｍｌを約２時間かけて滴下し、その後一晩撹拌した。翌日、反応溶液をそのままシリカゲルにチャージし、ジエチルエーテル（関東化学（株）製）−酢酸エチル＝９：１（ｖ／ｖ）を用いたシリカゲルカラムクロマトグラフィーにて分離精製し、目的物である化合物（１Ｄ）１１．５４ｇを得た。化合物（１Ｄ）の1Ｈ−ＮＭＲチャート（溶媒：重クロロホルム）を図２に示す。
【００４０】
［合成例３］化合物（１Ａ）の合成
【化１１】
2019133895.tif 000012
【００４１】
化合物（１Ａ）は公知物質であり、公知の方法で合成可能である。
ここでは、メチルクロロホルメートと３−トリエチルシリルプロパノールとの反応後、蒸留精製により化合物（１Ａ）を得た。
【００４２】
［合成例４］化合物（１Ｃ）の合成
【化１２】
2019133895.tif 000013
【００４３】
化合物（１Ｃ）は公知物質であり、公知の方法で合成可能である。
ここでは新実験化学講座１２  有機金属化学  丸善株式会社  昭和５１年３月２０日発行  ３４０ページ記載の方法で化合物（１Ｃ）を合成した。
【００４４】
［２］電解液の調製
［実施例１］
１ＭＬｉＰＦ6ジメチルカーボネート（ＤＭＣ）溶液に、化合物（１Ｂ）を１質量％の濃度となるように添加して電解液を調製した。
【００４５】
［実施例２〜４］
化合物（１Ｄ）、化合物（１Ａ）または化合物（１Ｃ）を用いた以外は、実施例１と同様にして電解液を調製した。
【００４６】
上記実施例１〜４で調製した電解液および１ＭＬｉＰＦ6ＤＭＣ溶液（比較例１）について、サイクリックボルタンメトリー測定を行った。測定結果を図３，４に示す。
【００４７】
図３に示されるように、本発明の電解液用添加剤を加えて調製した電解液は、当該添加剤を加えない電解液に比べ、酸化側の耐電圧が向上していることがわかる。一方、図４に示されるように還元側の電位窓には大きな影響を及ぼしていないことがわかる。
なお、図３，４中、αは化合物（１Ｄ）、βは化合物（１Ｃ）、γは化合物（１Ａ）、δは化合物（１Ｂ）を表す。
【図１】
2019133895.tif 000020
【図２】
2019133895.tif 000021
【図３】
2019133895.tif 000022
【図４】
2019133895.tif 000023